Title: ประกาศกระทรวงอุตสาหกรรม ฉบับที่ 5 (พ.ศ. 2558) ออกตามความในพระราชบัญญัติมาตรฐานผลิตภัณฑ์อุตสาหกรรม พ.ศ. 2511 เรื่อง กำหนดอัตราค่าใช้จ่ายในการตรวจสอบผลิตภัณฑ์อุตสาหกรรม

ประกาศกระทรวงอุตสาหกรรม

ประกาศกระทรวงอุตสาหกรรม
ฉบับที่ ๕
(พ.ศ. ๒๕๕๘)
ออกตามความในพระราชบัญญัติมาตรฐานผลิตภัณฑ์อุตสาหกรรม
พ.ศ. ๒๕๑๑
เรื่อง
กำหนดอัตราค่าใช้จ่ายในการตรวจสอบผลิตภัณฑ์อุตสาหกรรม

อาศัยอำนาจตามความในมาตรา ๖
แห่งพระราชบัญญัติมาตรฐานผลิตภัณฑ์อุตสาหกรรม พ.ศ. ๒๕๑๑ ซึ่งแก้ไขเพิ่มเติมโดยพระราชบัญญัติมาตรฐานผลิตภัณฑ์อุตสาหกรรม
(ฉบับที่ ๖) พ.ศ. ๒๕๔๘  รัฐมนตรีว่าการกระทรวงอุตสาหกรรมออกประกาศกำหนดอัตราค่าใช้จ่ายในการตรวจสอบผลิตภัณฑ์อุตสาหกรรมตามมาตรา
๑๖ มาตรา ๒๐ มาตรา ๒๐ ทวิ มาตรา ๒๑ มาตรา ๒๑ ทวิ และมาตรา ๔๔ (๑) เฉพาะผลิตภัณฑ์อุตสาหกรรมที่ใช้เครื่องหมายมาตรฐานตามมาตรา
๑๖ หรือที่ได้รับใบอนุญาตหรือได้รับอนุญาตตามมาตรา ๒๐ มาตรา ๒๐ ทวิ มาตรา ๒๑
หรือมาตรา ๒๑ ทวิ ไว้ ดังต่อไปนี้

มาตรฐาน
ผลิตภัณฑ์
อุตสาหกรรม

เลขที่
มาตรฐาน

รายละเอียดการตรวจสอบ

อัตราค่าใช้จ่าย
ต่อตัวอย่าง
๑ ชุด (บาท)

หมายเหตุ

๑. ปูนซีเมนต์
ปอร์ตแลนด์
กากถลุง
จากเตาถลุง
แบบพ่นลม

มอก.
2587 - 2556

ความละเอียด

๕๐๐

ดัชนีปฏิกิริยากับปูนซีเมนต์ปอร์ตแลนด์
ที่อายุ 28 d

๑,๐๐๐

ลักษณะ
ทางเคมี 

ซัลเฟอร์ไตรออกไซด์

๖๐๐

ซัลไฟด์

๑,๐๐๐

กากที่ไม่ละลายในกรดและด่าง

๑,๐๐๐

การสูญเสียน้ำหนักเนื่องจากการเผา

๘๐๐

ลักษณะ
ทางฟิสิกส์

ความอยู่ตัว
โดยวิธี
ออโตเคลฟ

การขยายตัว

๑,๐๐๐

การหดตัว

ระยะเวลาก่อตัว : ทดสอบแบบ
ไวแคต

๘๐๐

ปริมาณอากาศในมอร์ตาร์ 

๖๐๐

ปริมาณความร้อนระหว่าง
ปูนซีเมนต์ปอร์ตแลนด์กากถลุง
กับน้ำ

-

ไม่มีหน่วย
ตรวจสอบ

ความต้านแรงอัด 
อายุ 3 d, 7 d, 28 d

๕๐๐

ต่ออายุ
ชิ้นงาน

การขยายตัวของมอร์ตาร์

-

ไม่มีหน่วย
ตรวจสอบ

ความทนต่อ
สารละลาย
โซเดียม
ซัลเฟต

การขยายตัว
ที่อายุ 180 วัน

๓,๐๐๐

การขยายตัว
ที่อายุ 365 วัน

๖,๐๐๐

การบรรจุ

๒๐๐

เครื่องหมายและฉลาก

๑๐๐

๒. ปูนซีเมนต์
ไฮดรอลิก

มอก.
2594 - 2556

ลักษณะ
ทางฟิสิกส์

การขยายตัวโดยวิธีออโตเคลฟ

๑,๐๐๐

ระยะเวลาก่อตัว : ทดสอบแบบไวแคต

๘๐๐

ความต้านแรงอัด
อายุ 1 d, 3 d, 7 d, 28 d

๕๐๐

ต่ออายุ
ชิ้นงาน

ความร้อนที่เกิดขึ้นจากปฏิกิริยา
ระหว่างปูนซีเมนต์ไฮดรอลิกกับน้ำ

-

ไม่มีหน่วย
ตรวจสอบ

การขยายตัวของแท่งทดสอบมอร์ตาร์

๑,๐๐๐

การขยายตัว
เนื่องจาก
ซัลเฟต

การขยายตัว
ที่อายุ 180 วัน

๓,๐๐๐

การขยายตัว
ที่อายุ 365 วัน

๖,๐๐๐

การบรรจุ

๒๐๐

เครื่องหมายและฉลาก

๑๐๐

๓. ปูนซีเมนต์
สำหรับ
งานก่อและ
งานฉาบ

มอก.
2595 - 2556

ลักษณะ
ทางฟิสิกส์

ความละเอียด

๕๐๐

การขยายตัวโดยวิธีออโตเคลฟ

๑,๐๐๐

ระยะเวลาก่อตัว : ทดสอบ
แบบกิลโมร์

๘๐๐

ความต้านแรงอัด
อายุ 7 d, 28 d

๕๐๐

ต่ออายุ
ชิ้นงาน

ปริมาณอากาศในมอร์ตาร์

๖๐๐

ความอุ้มน้ำ

๕๐๐

การบรรจุ

๒๐๐

เครื่องหมายและฉลาก

๑๐๐

ทั้งนี้ ตั้งแต่วันประกาศในราชกิจจานุเบกษาเป็นต้นไป[๑]

ประกาศ
ณ วันที่ ๑๙ มกราคม พ.ศ. ๒๕๕๘
จักรมณฑ์
 ผาสุกวนิช
รัฐมนตรีว่าการกระทรวงอุตสาหกรรม

ปริยานุช/ผู้จัดทำ
๑๐ มีนาคม ๒๕๕๘

กฤษดายุทธ/ผู้ตรวจ
๑๐ มีนาคม ๒๕๕๘

[๑] ราชกิจจานุเบกษา
เล่ม ๑๓๒/ตอนพิเศษ ๕๒ ง/หน้า ๑๖/๖ มีนาคม ๒๕๕๘